"芳香族ジアミンと芳香族酸二無水物を反応させて得られるポリアミド酸を、イミド化して得られるポリイミドフィルムであって、下記1~4の条件1270°C~340°Cの範囲に貯蔵弾性率の変曲点を有し、2損失弾性率を貯蔵弾性率で割った値であるtanδのピークトップが320°C~410°Cの範囲内にあり、3380°Cにおける貯蔵弾性率が0.4GPa~2.0GPaであり、4変曲点における貯蔵弾性率α1GPaと、380°Cにおける貯蔵弾性率α2GPaが下記式1の範囲にある式1;85≧{α1-α2/α1}×100≧65を全て満たすことを特徴とする、ポリイミドフィルム。前記ポリイミドフィルムが、下記の工程a~ca芳香族酸二無水物と、これに対し過剰モル量の芳香族ジアミン化合物とを有機極性溶媒中で反応させ、両末端にアミノ基を有するプレポリマーを得るb続いて、ここに芳香族ジアミン化合物を追加添加するc更に、全工程における芳香族酸二無水物と芳香族ジアミンが実質的に等モルとなるように芳香族酸二無水物を添加して重合するを経ることによって得られたポリアミド酸溶液をイミド化して得られることを特徴とする、請求項1記載のポリイミドフィルム。前記a工程で用いる芳香族ジアミン化合物が、柔構造のジアミンであり、前記b工程で用いる芳香族ジアミン化合物が、剛構造のジアミンであることを特徴とする、請求項2記載のポリイミドフィルム。前記ポリイミドフィルムが、3,4’-ジアミノジフェニルエーテルを、全ジアミン成分の10モル以上使用して得られることを特徴とする、請求項1乃至3のいずれかに記載のポリイミドフィルム。前記ポリイミドフィルムの引張弾性率が、6.0GPa以上であることを特徴とする、請求項1乃至4のいずれかに記載のポリイミドフィルム。前記ポリイミドフィルムを50°C、40R.H.で3時間保持した後、80R.H.で3時間保持した際の吸湿膨張係数が、13ppm/°C以下であることを特徴とする、請求項1乃至5のいずれかに記載のポリイミドフィルム。前記ポリイミドフィルムの100°C~200°Cにおける線膨張係数が、15ppm/°C以下であることを特徴とする、請求項1乃至6のいずれかに記載のポリイミドフィルム。さらに前記ポリイミドフィルムは、分子配向軸角度がフィルム搬送方向MD方向に対して-15から15度となっていることを特徴とする請求項1乃至7のいずれかに記載のポリイミドフィルム。前記ポリイミドフィルムが、Aポリアミド酸を重合する工程Bポリアミド酸及び有機溶媒を含む組成物を支持体上に流延塗布後、ゲルフィルムを形成する工程、C該ゲルフィルムを引き剥がし、両端を固定する工程Dフィルムの両端を固定しながら加熱炉内を搬送する工程、を含む有機絶縁性フィルムの製造方法であって、前記D工程は、D-1少なくとも一部においてフィルム幅方向TD方向の張力が実質的に無張力となるように固定されて搬送する工程を含むことを特徴とする有機絶縁性フィルムの製造方法により得られるものであることを特徴とする、請求項8記載のポリイミドフィルム。請求項1乃至9のいずれかに記載のポリイミドフィルムの少なくとも片面に、熱可塑性ポリイミドを含有する接着層を設けた接着フィルム。熱可塑性ポリイミドのガラス転移温度Tgが230°C以上であることを特徴とする、請求項10記載の接着フィルム。フィルム厚みが15μm以下となっている請求項10または11記載の接着フィルム。一対以上の金属ロールを有する熱ロールラミネート装置を用いて、請求項10乃至12のいずれかに記載の接着フィルムに金属箔を貼り合わせて得られることを特徴とする、フレキシブル金属張積層板。前記一対以上の金属ロールを有する熱ロールラミネート装置を用いて、接着フィルムに金属箔を貼り合わせる際に、非熱可塑性ポリイミド、またはガラス転移温度Tgがラミネート温度よりも50°C以上高い熱可塑性ポリイミドからなる保護材料を金属箔とロールの間に配してラミネートを行い、ラミネート後冷却された段階で保護材料を剥離して得られることを特徴とする、請求項13記載のフレキシブル金属張積層板。前記ラミネート後、保護材料を剥離する前に、保護材料とフレキシブル金属張積層板が密着している積層体を、加熱ロールに0.1~5秒の範囲で接触させ、その後冷却して積層体から保護材料を剥離することを特徴とする、請求項14記載のフレキシブル金属張積層板。金属箔除去後に250°C、30分の加熱を行う前後の寸法変化率が、MD方向、TD方向共に-0.04~0.04の範囲にあることを特徴とする、請求項13乃至15のいずれかに記載のフレキシブル金属張積層板。接着フィルムの厚みが15μmであり、かつ金属箔除去後に250°C、30分の加熱を行う前後の寸法変化率が、MD方向、TD方向共に-0.05~0.05の範囲にあることを特徴とする、請求項13乃至15のいずれかに記載のフレキシブル金属張積層板。本発明は、上記の課題に鑑みてなされたものであって、その目的は、フレキシブル銅張り積層板の製造工程で発生する寸法変化を抑制しうるポリイミドフィルム、特に、ラミネート法で材料にかかる熱歪みを抑制する機能を持ったポリイミドフィルム、及び該ポリイミドフィルムの少なくとも片面に接着層を設けた接着フィルム、そして該接着フィルムに熱ラミネート法で金属箔を貼り合わせて得られる、寸法変化の発生を抑制できるフレキシブル金属張積層板、特に接着フィルムの厚みが薄い場合でも寸法変化の発生を抑制できるフレキシブル金属張積層板を提供することにある。本発明者らは、上記の課題に鑑み鋭意検討した結果、貯蔵弾性率の値が特定の範囲に制御されたポリイミドフィルムは、これを用いたフレキシブル銅張積層板の製造工程で発生しうる寸法変化を抑制できること、特に、フィルムの少なくとも片面に接着層を設けた接着フィルムのコア層として使用することで、熱ラミネート時における熱歪みを緩和し、寸法変化の発生を効果的に抑制できることを独自に見出し、本発明を完成させるに至った。すなわち、以下の新規なポリイミドフィルム、これを用いた接着フィルムおよびフレキシブル金属張積層板によって、上記目的を達成しうる。1芳香族ジアミンと芳香族酸二無水物を反応させて得られるポリアミド酸を、イミド化して得られるポリイミドフィルムであって、下記1~4の条件1270°C~340°Cの範囲に貯蔵弾性率の変曲点を有し、2損失弾性率を貯蔵弾性率で割った値であるtanδのピークトップが320°C~410°Cの範囲内にあり、3380°Cにおける貯蔵弾性率が0.4GPa~2.0GPaであり、4変曲点における貯蔵弾性率α1GPaと、380°Cにおける貯蔵弾性率α2GPaが下記式1の範囲にある式1;85≧{α1-α2/α1}×100≧65を全て満たすことを特徴とする、ポリイミドフィルム。2前記ポリイミドフィルムが、下記の工程a~ca芳香族酸二無水物と、これに対し過剰モル量の芳香族ジアミン化合物とを有機極性溶媒中で反応させ、両末端にアミノ基を有するプレポリマーを得るb続いて、ここに芳香族ジアミン化合物を追加添加するc更に、全工程における芳香族酸二無水物と芳香族ジアミンが実質的に等モルとなるように芳香族酸二無水物を添加して重合するを経ることによって得られたポリアミド酸溶液をイミド化して得られることを特徴とする1記載のポリイミドフィルム。3前記a工程で用いる芳香族ジアミン化合物が、柔構造のジアミンであり、前記b工程で用いる芳香族ジアミン化合物が、剛構造のジアミンであることを特徴とする、2記載のポリイミドフィルム。4前記ポリイミドフィルムが、3,4’-ジアミノジフェニルエーテルを、全ジアミン成分の10モル以上使用して得られることを特徴とする、1乃至3記載のポリイミドフィルム。5前記ポリイミドフィルムの引張弾性率が、6.0GPa以上であることを特徴とする、1乃至4のいずれかに記載のポリイミドフィルム。6前記ポリイミドフィルムを50°C、40R.H.で3時間保持した後、80R.H.で3時間保持した際の吸湿膨張係数が、13ppm/°C以下であることを特徴とする、1乃至5のいずれかに記載のポリイミドフィルム。7前記ポリイミドフィルムの100°C~200°Cにおける線膨張係数が、15ppm/°C以下であることを特徴とする、1乃至6のいずれかに記載のポリイミドフィルム。8さらに前記ポリイミドフィルムは、分子配向軸角度がMD方向に対して-15から15度となっていることを特徴とする1乃至7のいずれかに記載のポリイミドフィルム。9前記ポリイミドフィルムが、Aポリアミド酸を重合する工程Bポリアミド酸及び有機溶媒を含む組成物を支持体上に流延塗布後、ゲルフィルムを形成する工程、C該ゲルフィルムを引き剥がし、両端を固定する工程Dフィルムの両端を固定しながら加熱炉内を搬送する工程、を含む有機絶縁性フィルムの製造方法であって、前記D工程は、D-1少なくとも一部においてフィルム幅方向TD方向の張力が実質的に無張力となるように固定されて搬送する工程を含むことを特徴とする有機絶縁性フィルムの製造方法により得られるものであることを特徴とする、7記載のポリイミドフィルム。101乃至9のいずれかに記載のポリイミドフィルムの少なくとも片面に、熱可塑性ポリイミドを含有する接着層を設けた接着フィルム。11熱可塑性ポリイミドのガラス転移温度Tgが230°C以上であることを特徴とする、10記載の接着フィルム。12フィルム厚みが15μm以下となっている10または11記載の接着フィルム。13一対以上の金属ロールを有する熱ロールラミネート装置を用いて、10乃至12のいずれかに記載の接着フィルムに金属箔を貼り合わせて得られることを特徴とする、フレキシブル金属張積層板。14前記一対以上の金属ロールを有する熱ロールラミネート装置を用いて、接着フィルムに金属箔を貼り合わせる際に、非熱可塑性ポリイミド、またはガラス転移温度Tgがラミネート温度よりも50°C以上高い熱可塑性ポリイミドからなる保護材料を金属箔とロールの間に配してラミネートを行い、ラミネート後冷却された段階で保護材料を剥離して得られることを特徴とする、13記載のフレキシブル金属張積層板。15前記ラミネート後、保護材料を剥離する前に、保護材料とフレキシブル金属張積層板が密着している積層体を、加熱ロールに0.1~5秒の範囲で接触させ、その後冷却して積層体から保護材料を剥離することを特徴とする、14記載のフレキシブル金属張積層板。16金属箔除去後に250°C、30分の加熱を行う前後の寸法変化率が、MD方向、TD方向共に-0.04~0.04の範囲にあることを特徴とする、13乃至15のいずれかに記載のフレキシブル金属張積層板。17接着フィルムの厚みが15μmであり、かつ金属箔除去後に250°C、30分の加熱を行う前後の寸法変化率が、MD方向、TD方向共に-0.05~0.05の範囲にあることを特徴とする13乃至15のいずれかに記載のフレキシブル金属張積層板。本発明のポリイミドフィルムは、フレキシブル銅張り積層板の製造工程で発生する寸法変化を抑制することができる。特に、ラミネート時の熱応力を緩和すべく、貯蔵弾性率の変曲点を持たせており、かつその値を制御している。その結果、該ポリイミドフィルムをコアに使用した接着フィルムに、ラミネート法で金属箔を貼り合わせたフレキシブル金属張積層板は、寸法変化の発生が効果的に抑制されている。具体的には、金属箔除去後に250°C、30分の加熱を行う前後の寸法変化率を、MD方向、TD方向共に-0.04~0.04の範囲とすることが可能である。従って、微細な配線を形成したFPC等にも好適に用いることが可能で、位置ずれ等の問題を改善できる。本発明の実施の形態について、以下に説明する。まず、本発明に係るポリイミドフィルムの場合について、その実施の形態の一例に基づき説明する。本発明のポリイミドフィルム本発明は、ポリイミドフィルムが下記1~4のすべての物性を満たせば、これを用いてフレキシブル金属張積層板を製造する際に発生する寸法変化を効果的に抑制しうるというものである。1270°C~340°Cの範囲に貯蔵弾性率の変曲点を有し、2損失弾性率を貯蔵弾性率で割った値であるtanδのピークトップが320°C~410°Cの範囲内にあり、3380°Cにおける貯蔵弾性率が0.4GPa~2.0GPaであり、4変曲点における貯蔵弾性率α1GPaと、380°Cにおける貯蔵弾性率α2GPaが下記式1の範囲にある式1;85≧{α1-α2/α1}×100≧65貯蔵弾性率の変曲点について説明する。貯蔵弾性率の変曲点は、ラミネート法で金属箔を貼り合わせる際の熱応力の緩和の観点から、270~340°C、好ましくは280~330°Cの範囲にあることが必要である。ここで、貯蔵弾性率の変曲点が上記範囲よりも低い場合、フレキシブル金属張積層板の加熱後寸法変化を評価する温度二層FPCの分野においては、250°Cで評価されることが多いにおいて、コア層の軟化が始まるため、寸法変化が悪化する原因となる。逆に上記範囲よりも高い場合、コア層の軟化が始まる温度が高いため、熱ラミネート時に熱応力を十分に緩和せず、やはり寸法変化が悪化する原因となる。また、損失弾性率を貯蔵弾性率で割った値であるtanδのピークトップが320°C~410°C以上、好ましくは330°C~400°Cの範囲内にあることが必要である。tanδのピークトップが上記範囲よりも低い場合、tanδが増加し始める温度が250°C前後もしくはそれ以下になり、寸法変化測定時にコア層が軟化し始める場合があるため、寸法変化率が悪化する可能性がある。逆にtanδのピークトップが上記範囲よりも高い場合、歪みを緩和するのに充分なレベルまでコア層を軟化させるために必要な温度が高くなりすぎ、既存のラミネート装置では熱応力を充分に緩和せず、寸法変化が悪化する可能性がある。上記範囲を外れる場合、貯蔵弾性率の変曲点と同様、寸法変化が悪化する原因となる。また、380°Cにおける貯蔵弾性率が、0.4~2.0GPa、好ましくは0.6~1.8GPa、更に好ましくは0.7~1.6GPaの範囲にあることが必要である。本発明者らは鋭意検討を行った結果、半田耐熱性も両立させる場合、接着層のガラス転移温度は240°C~280°Cとする必要があることを見出した。その場合、生産性良くラミネートを行うためには、ラミネート温度が380°C程度必要である。そのため、380°Cでの貯蔵弾性率制御が非常に重要となる。380°Cにおける貯蔵弾性率が上記範囲よりも低い場合、フィルムのイミド化時または熱ラミネート時に、フィルムが自己支持性を保てなくなり、フィルムの生産性を悪化させたり、得られるフレキシブル金属張積層板の外観を悪化させる原因となる。逆に上記範囲よりも高い場合、コア層が十分に軟化しないため、熱ラミネート時の熱応力緩和効果が十分に発現せず、寸法変化が悪化する原因となる。また、本発明者らは、変曲点における貯蔵弾性率α1GPaと380°Cにおける貯蔵弾性率α2GPaの値の関係について検討した結果、下記式1の範囲にあることが、フレキシブル金属張積層板を製造する工程で発生する寸法変化を抑制するのに重要であることを見出した。85≧{α1-α2/α1}×100≧65式1上記範囲を下回る場合、貯蔵弾性率の低下度合いが少ないため、熱ラミネート時の熱応力緩和効果が十分に発現せず、得られるフレキシブル金属張積層板の寸法変化が悪化する原因となる。逆に上記範囲よりも高い場合、フィルムが自己支持性を保てなくなり、フィルムの生産性を悪化させたり、得られるフレキシブル金属張積層板の外観を悪化させる原因となる。寸法安定性に優れたフレキシブル金属張積層板を得るためには、上記4条件を全て満たしたポリイミドフィルムが必要である。これまで、上記特性のすべてを満たすポリイミドフィルムは知られていなかった。このようなポリイミドフィルムを得る方法は、特に限定はされないが、一例を挙げて説明する。本発明のポリイミドフィルムは、ポリイミドの前駆体であるポリアミド酸の溶液から得られる。ポリアミド酸は、通常、芳香族ジアミンと芳香族酸二無水物とを、実質的に等モル量となるように有機溶媒中に溶解させて、得られたポリアミド酸有機溶媒溶液を、制御された温度条件下で、上記酸二無水物とジアミンの重合が完了するまで攪拌することによって製造される。これらのポリアミド酸溶液は通常5~35wt、好ましくは10~30wtの濃度で得られる。この範囲の濃度である場合に適当な分子量と溶液粘度を得る。本発明のポリイミドフィルムは、原料モノマーであるジアミン並びに酸二無水物の構造のみならず、モノマー添加順序を制御することによっても、諸物性を制御することが可能である。従って、本発明のポリイミドフィルムを得るためには、下記a~cの工程を経ることによって得られたポリアミド酸溶液をイミド化することが好ましい。a芳香族酸二無水物と、これに対し過剰モル量の芳香族ジアミン化合物とを有機極性溶媒中で反応させ、両末端にアミノ基を有するプレポリマーを得るb続いて、ここに芳香族ジアミン化合物を追加添加するc更に、全工程における芳香族酸二無水物と芳香族ジアミンが実質的に等モルとなるように芳香族酸二無水物を添加して重合する本発明のポリイミドフィルムの原料モノマーとして使用し得る芳香族ジアミンとしては、4,4’-ジアミノジフェニルプロパン、4,4’-ジアミノジフェニルメタン、ベンジジン、3,3’-ジクロロベンジジン、3,3‘-ジメチルベンジジン、2,2’-ジメチルベンジジン、3,3’-ジメトキシベンジジン、2,2’-ジメトキシベンジジン、4,4’-ジアミノジフェニルスルフィド、3,3’-ジアミノジフェニルスルホン、4,4’-ジアミノジフェニルスルホン、4,4’-ジアミノジフェニルエーテル、3,3’-ジアミノジフェニルエーテル、3,4’-ジアミノジフェニルエーテル、1,5-ジアミノナフタレン、4,4’-ジアミノジフェニルジエチルシラン、4,4’-ジアミノジフェニルシラン、4,4’-ジアミノジフェニルエチルホスフィンオキシド、4,4’-ジアミノジフェニルN-メチルアミン、4,4’-ジアミノジフェニルN-フェニルアミン、1,4-ジアミノベンゼンp-フェニレンジアミン、1,3-ジアミノベンゼン、1,2-ジアミノベンゼン、ビス{4-4-アミノフェノキシフェニル}スルホン、ビス{4-3-アミノフェノキシフェニル}スルホン、4,4’-ビス4-アミノフェノキシビフェニル、4,4’-ビス3-アミノフェノキシビフェニル、ビス{4-4-アミノフェノキシフェニル}プロパン、1,3-ビス3-アミノフェノキシベンゼン、1,3-ビス4-アミノフェノキシベンゼン、1,3-ビス4-アミノフェノキシベンゼン、1,3-ビス3-アミノフェノキシベンゼン、3,3’-ジアミノベンゾフェノン、4,4-ジアミノベンゾフェノン及びそれらの類似物などが挙げられる。上記a工程において、熱可塑性ポリイミド由来のブロック成分を形成するプレポリマーを得ることが好ましい。熱可塑性ポリイミド由来のブロック成分を形成するプレポリマーを得るためには、屈曲性を有するジアミン柔構造のジアミンと酸二無水物とを反応させることが好ましい。本発明において熱可塑性ポリイミド由来のブロック成分とは、その高分子量体のフィルムが400°Cに加熱した際に熔融し、フィルムの形状を保持しないようなものを指す。具体的には、a工程で用いる芳香族ジアミン化合物および芳香族酸二無水物成分を等モル反応させて得られるポリイミドが、上記温度で溶融するか、あるいはフィルムの形状を保持しないかを確認することで、芳香族ジアミン化合物および芳香族酸二無水物成分を選定することができる。このプレポリマーを用いてb、c工程の反応を進めることにより、熱可塑性部位が分子鎖中に点在したポリアミド酸が得られる。ここで、b、c工程で用いる芳香族ジアミン化合物および芳香族酸二無水物成分を選択して、最終的に得られるポリイミドが非熱可塑性となるようにポリアミド酸を重合すれば、これをイミド化して得られるポリイミドフィルムは、熱可塑性部位を有することにより、高温領域で貯蔵弾性率の変曲点を発現するようになる。その一方で、分子鎖中の大部分は非熱可塑性の構造であるため、熱可塑性部位と非熱可塑性部位の割合を制御することによって、高温領域で貯蔵弾性率が極端に低下することを防ぐことが可能となる。本発明において屈曲性を有するジアミン柔構造のジアミンとは、エーテル基、スルホン基、ケトン基、スルフィド基など柔構造を有するジアミンであり、好ましくは、下記一般式1で表されるものである。式中のR4は、で表される2価の有機基または連結基からなる群から選択される基であり、式中のR5は同一または異なって、H-,CH3-、-OH、-CF3、-SO4、-COOH、-CONH2、Cl-、Br-、F-、及びCH3O-からなる群より選択される1つの基である。さらにb工程で用いるジアミン成分は剛構造のジアミンであることが最終的に得るフィルムを非熱可塑性とすることができる点から好ましい。本発明において剛直構造を有するジアミンとは、式中のR2はで表される2価の芳香族基からなる群から選択される基であり、式中のR3は同一または異なってH-,CH3-、-OH、-CF3、-SO4、-COOH、-CONH2、Cl-、Br-、F-、及びCH3O-からなる群より選択される何れかの1つの基であるで表されるものをいう。ここで、剛構造と柔構造屈曲性を有するジアミンのジアミンの使用比率はモル比で80:20~20:80が好ましく、さらには70:30~30:70、特には60:40~40:60の範囲となるようにするのが好ましい。剛構造のジアミンの使用比率が上記範囲を上回ると、得られるフィルムのガラス転移温度が高くなり過ぎる、高温領域の貯蔵弾性率が殆ど低下しない、線膨張係数が小さくなり過ぎるという弊害が発生する場合がある。逆にこの範囲を下回ると、正反対の弊害を発生する場合がある。上記柔構造、剛構造のジアミンはそれぞれ複数種を組み合わせて使用しても良いが、本発明のポリイミドフィルムにおいては、柔構造のジアミンとして、3,4’-ジアミノジフェニルエーテルを使用することが特に好ましい。3,4’-ジアミノジフェニルエーテルは、屈曲部位であるエーテル結合は一つしかないが、片方のアミノ基がメタ位に結合しているため、柔構造のジアミンではあるが、柔構造のジアミンの中でも、剛構造のジアミンに近い性質を示す。即ち、貯蔵弾性率を低下させる効果を有しつつ、線膨張係数を若干低下させる効果を発現させる。そのため、1,3-ビス3-アミノフェノキシベンゼン、ビス{4-4-アミノフェノキシフェニル}プロパン等の屈曲部位を多く有するジアミンと併用することで、得られるポリイミドフィルムの物性バランスを取ることが容易となる。3,4’-ジアミノジフェニルエーテルの使用量は、全ジアミン成分の10モル以上であることが好ましく、15モル以上がより好ましい。これよりも少ないと、上記効果を十分に発現しない場合がある。一方、上限については、50モル以下が好ましく、40モル以下がより好ましい。これよりも多いと、剛構造ジアミンとの相乗効果で、得られるポリイミドフィルムの線膨張係数が小さくなり過ぎる場合がある。本発明のポリイミドフィルムの原料モノマーとして使用し得る酸二無水物としては、ピロメリット酸二無水物、2,3,6,7-ナフタレンテトラカルボン酸二無水物、3,3’,4,4’-ビフェニルテトラカルボン酸二無水物、1,2,5,6-ナフタレンテトラカルボン酸二無水物、2,2’,3,3’-ビフェニルテトラカルボン酸二無水物、3,3’,4,4’-ベンゾフェノンテトラカルボン酸二無水物、2,2’,3,3’-ベンゾフェノンテトラカルボン酸二無水物、4,4’-オキシフタル酸二無水物、3,4’-オキシフタル酸二無水物、2,2-ビス3,4-ジカルボキシフェニルプロパン二無水物、3,4,9,10-ペリレンテトラカルボン酸二無水物、ビス3,4-ジカルボキシフェニルプロパン二無水物、1,1-ビス2,3-ジカルボキシフェニルエタン二無水物、1,1-ビス3,4-ジカルボキシフェニルエタン二無水物、ビス2,3-ジカルボキシフェニルメタン二無水物、ビス3,4-ジカルボキシフェニルエタン二無水物、オキシジフタル酸二無水物、ビス3,4-ジカルボキシフェニルスルホン二無水物、p-フェニレンビストリメリット酸モノエステル酸無水物、エチレンビストリメリット酸モノエステル酸無水物、ビスフェノールAビストリメリット酸モノエステル酸無水物及びそれらの類似物等が挙げられる。これらを単独または、任意の割合の混合物が好ましく用い得る。ジアミンの場合と同様、酸二無水物についても、柔構造と剛構造とに分類し、前者をa工程で、後者をc工程でそれぞれ使用する。a工程で使用する柔構造の酸二無水物としては、ベンゾフェノンテトラカルボン酸二無水物類、オキシフタル酸二無水物類、ビフェニルテトラカルボン酸二無水物類が好ましい例として挙げられる。c工程で使用する剛構造の酸二無水物としては、ピロメリット酸二無水物が好ましい例として挙げられる。また、ベンゾフェノンテトラカルボン酸二無水物類、オキシフタル酸二無水物類、ビフェニルテトラカルボン酸二無水物類の好ましい使用量は、全酸二無水物に対して10~50モル、より好ましくは15~45モル、特に好ましくは20~40モルである。上記範囲よりも少ない場合、柔構造ジアミンだけでは、得られるポリイミドフィルムのガラス転移温度が高すぎたり、高温領域の貯蔵弾性率が十分に低下しない場合がある。逆に上記範囲よりも多い場合、ガラス転移温度が低すぎたり、高温領域の貯蔵弾性率が低すぎてフィルム製膜が困難になる場合がある。また、ピロメリット酸二無水物を用いる場合、好ましい使用量は40~100mol、更に好ましくは50~90mol、特に好ましくは60~80molである。ピロメリット酸二無水物をこの範囲で用いることにより、得られるポリイミドフィルムのガラス転移温度および高温領域の貯蔵弾性率を、使用または製膜に好適な範囲に保ちやすくなる。本発明に係るポリイミドフィルムは、上記の範囲の中で芳香族酸二無水物および芳香族ジアミンの種類、配合比を決定して用いることにより、所望のガラス転移温度、高温領域の貯蔵弾性率を発現することができるが、使用用途である接着フィルムの加工方法、即ち熱ラミネート法で加工することを考えると、引張弾性率が6.0GPa以上であることが好ましく、6.5GPa以上であることがより好ましい。引張弾性率が上記値よりも小さいと、張力の影響を受けやすくなり、フレキシブル金属張積層板に残留応力が発生し、寸法変化の原因となる。また、フィルム厚を薄くした際、フィルムのコシが弱いため、搬送性や取扱い性に問題が生じる場合がある。引張弾性率の上限値としては、10GPa以下が好ましく、9.0GPa以下がより好ましい。上記値よりも大きいと、コシが強すぎて、取扱い性に問題が生じる場合がある。引張弾性率は、剛構造のジアミンまたは酸二無水物、もしくは3,4’-ジアミノジフェニルエーテルの割合を増やすことで値が大きくなり、割合を減らすことで逆に小さくなる。また、寸法変化への影響を考慮すると、ポリイミドフィルムを50°C、40R.H.で3時間保持した後、80R.H.で3時間保持した際の吸湿膨張係数が、13ppm/°C以下であることが好ましく、11ppm/°C以下であることがより好ましい。吸湿膨張係数が上記値よりも大きい場合、寸法変化の環境依存性が大きくなり、FPCとして使用する際に問題が生じる場合がある。吸湿膨張係数は、ポリイミド分子鎖中のエーテル基、カルボニル基等の極性基の割合が増えると、大きくなる傾向にある。また、分子量の小さいジアミン成分、酸二無水物成分を使用する単位分子量あたりのイミド基の数が多くなることによっても、大きくなる傾向にある。そのため、柔構造成分の使用比率の調整、ならびにモノマー構造分子量の選択により、制御することが可能である。更に、同じく寸法変化への影響を考慮すると、前記ポリイミドフィルムの100°C~200°Cにおける線膨張係数が、15ppm/°C以下であることが好ましく、13ppm/°C以下であることがより好ましい。線膨張係数が上記値よりも大きい場合、接着フィルムにした際の線膨張係数が大きくなり過ぎてしまい、金属箔の線膨張係数との差が大きくなるため、寸法変化の原因となる。逆にポリイミドフィルムの線膨張係数が小さ過ぎると、やはり金属箔の線膨張係数の差が大きくなってしまう。そのため、線膨張係数の下限は5ppm/°Cであることが好ましく、6ppm/°Cであることがより好ましい。ポリイミドフィルムの線膨張係数が5~15ppm/°C、好ましくは6~13ppm/°Cの範囲内であれば、接着フィルムの線膨張係数を金属箔のそれに近づけることが容易となる。ポリイミドフィルムの線膨張係数は、上記の通り、柔構造成分と剛構造成分の混合比により調整が可能である。ポリアミド酸を合成するための好ましい溶媒は、ポリアミド酸を溶解する溶媒であればいかなるものも用いることができるが、アミド系溶媒すなわちN,N-ジメチルフォルムアミド、N,N-ジメチルアセトアミド、N-メチル-2-ピロリドンなどであり、N,N-ジメチルフォルムアミド、N,N-ジメチルアセトアミドが特に好ましく用い得る。また、摺動性、熱伝導性、導電性、耐コロナ性、ループスティフネス等のフィルムの諸特性を改善する目的でフィラーを添加することもできる。フィラーとしてはいかなるものを用いても良いが、好ましい例としてはシリカ、酸化チタン、アルミナ、窒化珪素、窒化ホウ素、リン酸水素カルシウム、リン酸カルシウム、雲母などが挙げられる。フィラーの粒子径は改質すべきフィルム特性と添加するフィラーの種類によって決定されるため、特に限定されるものではないが、一般的には平均粒径が0.05~100μm、好ましくは0.1~75μm、更に好ましくは0.1~50μm、特に好ましくは0.1~25μmである。粒子径がこの範囲を下回ると改質効果が現れにくくなり、この範囲を上回ると表面性を大きく損なったり、機械的特性が大きく低下したりすることがある。また、フィラーの添加部数についても改質すべきフィルム特性やフィラー粒子径などにより決定されるため特に限定されるものではない。一般的にフィラーの添加量はポリイミド100重量部に対して0.01~100重量部、好ましくは0.01~90重量部、更に好ましくは0.02~80重量部である。フィラー添加量がこの範囲を下回るとフィラーによる改質効果が現れにくく、この範囲を上回るとフィルムの機械的特性が大きく損なわれる可能性がある。フィラーの添加は、1.重合前または途中に重合反応液に添加する方法2.重合完了後、3本ロールなどを用いてフィラーを混錬する方法3.フィラーを含む分散液を用意し、これをポリアミド酸有機溶媒溶液に混合する方法などいかなる方法を用いてもよいが、フィラーを含む分散液をポリアミド酸溶液に混合する方法、特に製膜直前に混合する方法が製造ラインのフィラーによる汚染が最も少なくすむため、好ましい。フィラーを含む分散液を用意する場合、ポリアミド酸の重合溶媒と同じ溶媒を用いるのが好ましい。また、フィラーを良好に分散させ、また分散状態を安定化させるために分散剤、増粘剤等をフィルム物性に影響を及ぼさない範囲内で用いることもできる。これらポリアミド酸溶液からポリイミドフィルムを製造する方法については従来公知の方法を用いることができる。この方法には熱イミド化法と化学イミド化法が挙げられる。熱イミド化法は、脱水剤等を作用させずに加熱だけでイミド化反応を進行させる方法であり、化学イミド化法は、ポリアミド酸溶液に、脱水剤及び/又はイミド化触媒とを作用させてイミド化を促進する方法である。ここで、脱水剤とは、ポリアミド酸に対し、脱水閉環作用を示すものであり、例えば、脂肪族酸無水物、芳香族酸無水物、N,N’-ジアルキルカルボジイミド、ハロゲン化低級脂肪族、ハロゲン化低級脂肪酸無水物、アリールホスホン酸ジハロゲン化物、チオニルハロゲン化物、またはそれら2種以上の混合物が挙げられる。中でも入手の容易性、コストの点から、無水酢酸、無水プロピオン酸、無水ラク酸等の脂肪族酸無水物、またはそれら2種以上の混合物を好ましく用いることができる。また、イミド化触媒とはポリアミド酸に対する脱水閉環作用を促進する効果を有する成分を意味し、例えば、脂肪族第三級アミン、芳香族第三級アミン、複素環式第三級アミン等が用いられる。中でもイミド化触媒としての反応性の点から、複素環式第三級アミンから選択されるものが特に好ましく用いられる。具体的にはキノリン、イソキノリン、β-ピコリン、ピリジン等が好ましく用いられる。どちらの方法を用いてフィルムを製造してもかまわないが、化学イミド化法によるイミド化の方が本発明に好適に用いられる諸特性を有したポリイミドフィルムを得やすい傾向にある。また、本発明において特に好ましいポリイミドフィルムの製造工程は、a有機溶剤中で芳香族ジアミンと芳香族テトラカルボン酸二無水物を反応させてポリアミド酸溶液を得る工程、b上記ポリアミド酸溶液を含む製膜ドープを支持体上に流延する工程、c支持体上で加熱した後、支持体からゲルフィルムを引き剥がす工程、d更に加熱して、残ったアミック酸をイミド化し、かつ乾燥させる工程、を含むことが好ましい。ポリイミドフィルムの製造工程以下本発明の好ましい一形態、化学イミド化法を一例にとり、ポリイミドフィルムの製造工程を説明する。ただし、本発明は以下の例により限定されるものではない。製膜条件や加熱条件は、ポリアミド酸の種類、フィルムの厚さ等により、変動し得る。脱水剤及びイミド化触媒を低温でポリアミド酸溶液中に混合して製膜ドープを得る。引き続いてこの製膜ドープをガラス板、アルミ箔、エンドレスステンレスベルト、ステンレスドラムなどの支持体上にフィルム状にキャストし、支持体上で80°C~200°C、好ましくは100°C~180°Cの温度領域で加熱することで脱水剤及びイミド化触媒を活性化することによって部分的に硬化及び/または乾燥した後支持体から剥離してポリアミド酸フィルム以下、ゲルフィルムというを得る。ゲルフィルムは、ポリアミド酸からポリイミドへの硬化の中間段階にあり、自己支持性を有し、式2A-B×100/B式2式2中A,Bは以下のものを表す。A:ゲルフィルムの重量B:ゲルフィルムを450°Cで20分間加熱した後の重量から算出される揮発分含量は5~500重量の範囲、好ましくは5~200重量、より好ましくは5~150重量の範囲にある。この範囲のフィルムを用いることが好適であり、この範囲外では、焼成過程でフィルム破断、乾燥ムラによるフィルムの色調ムラ、特性ばらつき等の不具合が起こることがある。脱水剤の好ましい量は、ポリアミド酸中のアミド酸ユニット1モルに対して、0.5~5モル、好ましくは1.0~4モルである。また、イミド化触媒の好ましい量はポリアミド酸中のアミド酸ユニット1モルに対して、0.05~3モル、好ましくは0.2~2モルである。脱水剤及びイミド化触媒が上記範囲を下回ると化学的イミド化が不十分で、焼成途中で破断したり、機械的強度が低下したりすることがある。また、これらの量が上記範囲を上回ると、イミド化の進行が早くなりすぎ、フィルム状にキャストすることが困難となる場合がある。前記ゲルフィルムの端部を固定して硬化時の収縮を回避して乾燥し、水、残留溶媒、残存脱水剤及びイミド化触媒を除去し、そして残ったアミド酸を完全にイミド化して、本発明のポリイミドフィルムが得られる。この時、最終的に400~650°Cの温度で5~400秒加熱するのが好ましい。この温度より高い及び/または時間が長いと、フィルムの熱劣化が起こり問題が生じることがある。逆にこの温度より低い及び/または時間が短いと所定の効果が発現しないことがある。また、フィルム中に残留している内部応力を緩和させるためにフィルムを搬送するに必要最低限の張力下において加熱処理をすることもできる。この加熱処理はフィルム製造工程において行ってもよいし、また、別途この工程を設けても良い。加熱条件はフィルムの特性や用いる装置に応じて変動するため一概に決定することはできないが、一般的には200°C以上500°C以下、好ましくは250°C以上500°C以下、特に好ましくは300°C以上450°C以下の温度で、1~300秒、好ましくは2~250秒、特に好ましくは5~200秒程度の熱処理により内部応力を緩和することができる。さらに本発明では、最終的に熱ラミネート法で加工する場合、張力ならびにラミネートによる延伸の影響をキャンセルするため、ポリイミドフィルムが、搬送方向MD方向に分子配向していることが好ましい。すなわち、分子配向軸角度がMD方向に対して-15から15度となっていることが好ましい。フィルムの分子配向軸角度を制御する一例としては以下の方法が好ましく採用される。少なくとも、Aポリアミド酸を重合する工程Bポリアミド酸及び有機溶媒を含む組成物を支持体上に流延塗布後、ゲルフィルムを形成する工程、C該ゲルフィルムを引き剥がし、両端を固定する工程Dフィルムの両端を固定しながら加熱炉内を搬送する工程、を含む有機絶縁性フィルムの製造方法であって、前記D工程は、D-1少なくとも一部においてフィルム幅方向TD方向の張力が実質的に無張力となるように固定されて搬送する工程を含むことを特徴とする有機絶縁性フィルムの製造方法である。A工程では、上述のようにしてポリアミド酸を重合する。またB工程は、ポリアミド酸及び有機溶媒を含む組成物ポリアミド酸溶液ともいうを支持体上に流延塗布後、ゲルフィルムを形成する工程であり、上述のようにゲルフィルムを得ればよい。なお、B工程におけるゲルフィルムの揮発分含量は、500重量以下であることが好ましく、さらに好ましくは25~200重量、特に好ましくは30~150重量である。C工程は、ゲルフィルムを支持体から引き剥がし連続的にゲルフィルムの両端を固定する工程であり、クリップによる固定やピンニング等の従来公知の方法を用いればよい。なお、後述するD工程においての少なくとも一部においてTD方向の張力が実質的に無張力となるように固定する方法として、このC工程の、ゲルフィルムの端部を固定する際に、TD方向の張力が実質的に無張力となるように固定してもよい。フィルムを固定する段階で、TD方向の張力が実質的に無張力となるように行い、そのままD工程へ送る方法である。具体的には、端部を固定する際に、フィルムを弛ませて固定するのである。D工程は、フィルムの両端を固定しながら加熱炉内を搬送する工程である。本発明においては、このD工程の少なくとも一部においてD-1フィルム幅方向TD方向の張力が実質的に無張力となるように固定されて搬送する工程を含むことが、MD方向に配向が制御された有機絶縁性フィルムを得るという点で好ましい。ここで、TD方向の張力が実質的に無張力であるとは、フィルムの自重による張力以外に、機械的なハンドリングによる引っ張り張力がTD方向にかからないことを意味している。実質的にはフィルムの両端部固定端の距離図1の7よりも両端部固定端間のフィルムの幅図1の8が広いことを意味しており、そのような状況下でのフィルムを実質的に無張力下のフィルムと言う。図1を用いて説明すると、フィルムは、把持装置によって固定され、このとき図1の7の長さが両端部固定装置端の距離である。通常は、フィルムの両端はピンと張力がかかった状態であり、この両端部固定端距離7と両端部固定端間のフィルムの幅8は同じである。本発明においては、図1のように、両端部固定端距離7とこの間のフィルムの幅8は異なり、両端部固定端の距離が小さくなっている。具体的には、フィルムは弛ませて固定されているのである。特に、MD方向の分子配向を制御しやすいという点から、両端部固定端の距離7をX、両端部固定端間のフィルムの幅8をYとしたとき、XとYが下記式を満足するように固定されていることが好ましい。20.0≧Y-X/Y×100>000式3Y-X/Y×100これを便宜上TD収縮率という場合があるを上記範囲以上に大きくすると、フィルムの弛みを安定的に制御することが難しくなり、弛み量が進行方法に対して変化する場合がある。また場合によってはフィルムの弛みによる端部把持装置からの脱落が生じ、安定したフィルムの製造ができない場合がある。さらに好ましくは15.0≧Y-X/Y×100>000である。特に好ましくは10.0≧Y-X/Y×100>000である。本発明においては、D工程における加熱炉の入り口において、TD方向の張力が実質的に無張力となるように固定されていることが、フィルム全幅においてMD方向に配向軸を向けてフィルムを製造する点から好ましい。加熱炉の入り口において、TD方向の張力が実質的に無張力となるように固定されて搬送するには、前述のC工程の、ゲルフィルムの端部を固定する際に、TD方向の張力が実質的に無張力となるように固定し、そのままD工程に送る方法方法その1の他に、C工程の後、一旦両端部固定端の距離を縮める操作を行って、D工程に送る方法方法その2が挙げられる。方法その1は、ゲルフィルムの両端を固定する際に、式3を満たすように固定する方法が好ましく、方法その2は、式3を満たすように固定端の距離を縮めることが好ましい。もちろん、D工程の加熱炉に入って後、両端部固定端の距離を縮める操作を行ってもよく方法その3、これらの方法を組み合わせて行ってもよい。方法その3では、両端部固定端の距離を縮める操作は300°C以下、さらには250°C以下、特には200°C以下の温度範囲で行うことが好ましい。300°C以上の温度領域において方法その3の操作を行った場合には、フィルムの配向を制御しにくくなる傾向にあり、特にフィルム端部での配向が制御しにくくなる傾向にある。D工程では、フィルムが急激に加熱されるため、フィルムはある程度収縮する。従って、加熱炉の入り口で、TD方向の張力が実質的に無張力となるように固定して搬送すると、加熱によるフィルムの収縮によって、フィルム幅が小さくなるので、両端部固定端距離と両端部固定端間のフィルムの幅は同じとなり、しわのないフィルムが製造できるのである。本発明に好適に用いられる加熱炉は、フィルム上面もしくは下面、或いは、両面から100°C以上の熱風をフィルム全体に噴射して加熱する方式の熱風炉、もしくは、遠赤外線を照射してフィルムを焼成する遠赤外線発生装置を備えた遠赤外線炉が用いられる。加熱工程においては、段階的に温度を上げて焼成することが好ましく、その為に、熱風炉、もしくは、遠赤外線炉、もしくは、熱風炉と遠赤外線炉を混在させながら数台連結して焼成する段階式の加熱炉を用いることが好ましい。各炉の間には、前炉からの熱を次炉へ伝えないために、各炉を仕切るための装置が備え付けられていることが好ましい。上記焼成過程において本願発明では、ゲルフィルムを把持し、炉内に搬送した際の最初に与えられる加熱温度が100°C以上、250°C以下が好ましく、特に好ましくは、120°C以上200°C以下であることが、MD方向に配向が制御された有機絶縁性フィルムを得やすい点から好ましい。具体的には、前記加熱炉は、2以上の複数の加熱炉にし、第一の加熱炉の温度を100°C以上250°C以下とすることが好ましい。特に、ゲルフィルム中に含まれる溶剤の沸点を調査し、該溶剤の沸点よりも100°C低い温度から100°C高い温度までの範囲の温度で管理することが望ましい。ポリイミドフィルムの製造において、炉内に搬送した際の最初に与えられる加熱温度が250°C以上の場合にはポリイミドフィルム上でボーイング現象フィルムの収縮の影響で中央部がフィルムの端部よりも早く加熱炉内部に搬送されるため、端部に強い分子配向状態が発生する現象が発生しフィルムの端部の配向軸を制御しにくくなる傾向にある。さらに、100°C以下の場合には、次ぎの炉の温度を100°C以上、250°C以下の温度に設定することで分子配向軸を制御したポリイミドフィルムの製造が可能となる。また、初期温度及び次炉の温度は上記のように設定することが好ましいが、それ以外の温度は通常のポリイミドフィルムの製造に用いられる焼成温度にて焼成することが好ましい。例えば、その一例として、ポリイミドフィルムの焼成には最高600°Cまでの温度にて段階的に焼成することが好ましい。最高焼成温度が低い場合には、イミド化率が完全でない場合があり充分に焼成することが必要となる。炉内に搬送される際のゲルフィルムに与えられるMD方向の張力はフィルム1mあたりにかけられる張力で、1~20kgmであることが好ましく、特に好ましくは1~15kgmであることが好ましい。張力が1kgm以下の場合にはフィルムを安定して搬送することが難しく、フィルムを把持して安定したフィルムが製造しにくくなる傾向にある。また、フィルムにかける張力が20kgm以上の場合には、特に、フィルムの端部においてMD方向に分子配向を制御しにくくなる傾向にある。炉内に搬送されるゲルフィルムに与える張力発生装置としては、ゲルフィルムに荷重をかける荷重ロール、ロールの回転速度を調整して荷重を変化させるロール、ゲルフィルムを2つのロールで挟み込み張力の制御を行う二ップロールを用いる方式等の種々の方法を用いてゲルフィルへの張力を調整することができる。尚、フィルムに与える張力はポリイミドフィルムの厚みにより上記範囲内で適宜調整することが好ましい。フィルム厚みとしては、1~200μmの厚みが好ましく、特に好ましくは1~100μmであることが好ましい。前記加熱処理を経ることにより、得られるポリイミドフィルムはMD方向にポリイミド分子が配向する。フィルムMD方向に対する分子配向軸角度θは、必ずしも制限されるわけではないが、-15°≦θ≦15°となることが好ましい。フィルムMD方向に対する分子配向軸角度θが上記範囲外である場合、配向が不十分となる場合があるため、寸法変化を抑制する効果が発現しにくくなることがある。寸法変化を抑制する効果を十分に発現するためには、-15°≦θ≦15°となることが好ましいが、-10°≦θ≦10°の範囲とすることが更に好ましく、最も好ましくは-5°≦θ≦5°である。なお、上記の分子配向軸角度とは、基準となる軸と、ポリイミド分子鎖の配向軸とのなす角度を意味し、例えば、フィルムMD方向に対する分子配向軸角度θが0°である場合は、分子配向軸がフィルムMD方向と一致することを意味する。また、前記加熱処理により、得られるポリイミドフィルムの線膨張係数も変化するが、ポリイミドフィルムのMD方向における線膨張係数200~300°Cをβ1ppm/°C、TD方向における線膨張係数200~300°Cをβ2ppm/°Cとした場合、2≦β1≦10、かつ5≦β2≦25、かつ10≦β1β2≦40の範囲内となることが好ましい。β1並びにβ2の値が上記範囲外である場合、例えば、熱ラミネート工程時の張力の影響を十分に解消できないことがあり、寸法変化を抑制する効果が小さくなることがある。また、β1β2の値が上記範囲外となった場合、フィルム厚み方向z軸方向の配向が大きく変化していることがあり、寸法変化を抑制する効果が発現されず、他物性も低下することがある。本発明に係る接着フィルムの接着層に含有される熱可塑性ポリイミドとしては、熱可塑性ポリイミド、熱可塑性ポリアミドイミド、熱可塑性ポリエーテルイミド、熱可塑性ポリエステルイミド等を好適に用いることができる。中でも、低吸湿特性の点から、熱可塑性ポリエステルイミドが特に好適に用いられる。また、既存の装置でラミネートが可能であり、かつ得られる金属張積層板の耐熱性を損なわないという点から考えると、本発明における熱可塑性ポリイミドは、150~300°Cの範囲にガラス転移温度Tgを有していることが好ましい。更に、吸湿半田耐性も考慮に入れると、Tgは230°C以上であることが好ましく、240°C以上であることがより好ましい。なお、Tgは動的粘弾性測定装置DMAにより測定した貯蔵弾性率の変曲点の値により求めることができる。熱可塑性ポリイミドの前駆体であるポリアミド酸についても、特に限定されるわけではなく、公知のあらゆるポリアミド酸を用いることができる。その製造に関しても、公知の原料や反応条件等を用いることができる例えば、後述する実施例参照。また、必要に応じて無機あるいは有機物のフィラーを添加しても良い。接着フィルム本発明に係る接着フィルムは、上記ポリイミドフィルムの少なくとも片面に熱可塑性ポリイミドを含有する接着層を設けることにより得られる。接着フィルムの製造方法としては、基材フィルムとなるポリイミドフィルムに接着層を形成する方法、又は接着層をシート状に成形し、これを上記基材フィルムに貼り合わせる方法等が好適に例示され得る。このうち、前者の方法を採る場合、接着層に含有される熱可塑性ポリイミドの前駆体であるポリアミド酸を完全にイミド化してしまうと、有機溶媒への溶解性が低下する場合があることから、基材フィルム上に上記接着層を設けることが困難となることがある。従って、上記観点から、熱可塑性ポリイミドの前駆体であるポリアミド酸を含有する溶液を調製して、これを基材フィルムに塗布し、次いでイミド化する手順を採った方がより好ましい。この時のイミド化の方法としては、熱キュア法若しくはケミカルキュア法のどちらも用いることができる。いずれのイミド化手順を採る場合も、イミド化を効率良く進めることができるという観点から、その時の温度は、熱可塑性ポリイミドのガラス転移温度-100°C~ガラス転移温度200°Cの範囲内に設定することが好ましく、熱可塑性ポリイミドのガラス転移温度-50°C~ガラス転移温度150°Cの範囲内に設定することがより好ましい。熱キュアの温度は高い方がイミド化が起こりやすいため、キュア速度を速くすることができ、生産性の面で好ましい。但し、高すぎると熱可塑性ポリイミドが熱分解を起こすことがある。一方、熱キュアの温度が低すぎると、ケミカルキュアでもイミド化が進みにくく、キュア工程に要する時間が長くなってしまう。イミド化時間に関しては、実質的にイミド化および乾燥が完結するに十分な時間を取ればよく、一義的に限定されるものではないが、一般的には1~600秒程度の範囲で適宜設定される。また、接着層の熔融流動性を改善する目的で、意図的にイミド化率を低くする及び/又は溶媒を残留させることもできる。イミド化する際にかける張力としては、1kg/m~15kg/mの範囲内とすることが好ましく、5kg/m~10kg/mの範囲内とすることが特に好ましい。張力が上記範囲より小さい場合、フィルム搬送時にたるみが生じ、均一に巻き取れない等の問題が生じることがある。逆に上記範囲よりも大きい場合、接着フィルムに強い張力がかかった状態で高温まで加熱されるため、引張弾性率の高いコアフィルムや、MD配向させたコアフィルムのコアフィルムを用いたとしても接着フィルムに熱応力が発生し、寸法変化に影響を与えることがある。上記ポリアミド酸溶液を基材フィルムに流延、塗布する方法については特に限定されず、ダイコーター、リバースコーター、ブレードコーター等、既存の方法を使用することができる。また、前記ポリアミド酸溶液には、用途に応じて、例えば、フィラーのような他の材料を含んでもよい。接着フィルム各層の厚み構成については、用途に応じた総厚みになるように適宜調整すれば良い。ただし、熱ラミネート時の熱歪みの発生を抑制するという観点から、200~300°Cにおける接着フィルムの熱膨張係数が金属箔に近くなるように設定することが好ましい。具体的には、金属箔の熱膨張係数の±10ppm以内とすることが好ましく、±5ppm以内とすることがより好ましい。また、必要に応じて、接着層を設ける前、もしくは接着層を設けた後にコロナ処理、プラズマ処理、カップリング処理等の各種表面処理をコアフィルム表面に施しても良い。フレキシブル金属張積層板本発明に係るフレキシブル金属張積層板は、上記接着フィルムに金属箔を貼り合わせることにより得られる。使用する金属箔としては特に限定されるものではないが、電子機器電気機器用途に本発明のフレキシブル金属張積層板を用いる場合には、例えば、銅若しくは銅合金、ステンレス鋼若しくはその合金、ニッケル若しくはニッケル合金42合金も含む、アルミニウム若しくはアルミニウム合金からなる箔を挙げることができる。一般的なフレキシブル金属張積層板では、圧延銅箔、電解銅箔といった銅箔が多用されるが、本発明においても好ましく用いることができる。なお、これらの金属箔の表面には、防錆層や耐熱層あるいは接着層が塗布されていてもよい。本発明において、上記金属箔の厚みについては特に限定されるものではなく、その用途に応じて、十分な機能が発揮できる厚みであればよい。接着フィルムと金属箔の貼り合わせ方法としては、例えば、一対以上の金属ロールを有する熱ロールラミネート装置或いはダブルベルトプレスDBPによる連続処理を用いることができる。中でも、装置構成が単純であり保守コストの面で有利であるという点から、一対以上の金属ロールを有する熱ロールラミネート装置を用いることが好ましい。また、一対以上の金属ロールを有する熱ロールラミネート装置で金属箔と貼り合わせた場合に特に寸法変化が発生しやすいことから、本発明のポリイミドフィルムおよび接着フィルムは、熱ロールラミネート装置で張り合わせた場合に顕著な効果を発現する。ここでいう一対以上の金属ロールを有する熱ロールラミネート装置とは、材料を加熱加圧するための金属ロールを有している装置であればよく、その具体的な装置構成は特に限定されるものではない。上記熱ラミネートを実施する手段の具体的な構成は特に限定されるものではないが、得られる積層板の外観を良好なものとするために、加圧面と金属箔との間に保護材料を配置することが好ましい。保護材料としては、熱ラミネート工程の加熱温度に耐えうる材料、即ち、非熱可塑性ポリイミドフィルム等の耐熱性プラスチック、銅箔、アルミニウム箔、SUS箔等の金属箔等が挙げられる。中でも、耐熱性、再使用性等のバランスが優れる点から、非熱可塑性ポリイミドフィルムもしくは、ラミネート温度よりも50°C以上高い熱可塑性ポリイミドからなるフィルムが好ましく用いられる。また、厚みが薄いとラミネート時の緩衝並びに保護の役目を十分に果たさなくなるため、非熱可塑性ポリイミドフィルムの厚みは75μm以上であることが好ましい。また、この保護材料は必ずしも1層である必要はなく、異なる特性を有する2層以上の多層構造でも良い。また、ラミネート温度が高温の場合、保護材料をそのままラミネートに用いると、急激な熱膨張により、得られるフレキシブル金属張積層板の外観や寸法安定性が充分でない場合がある。従って、ラミネート前に保護材料に予備加熱を施した方が好ましい。予備加熱の手段としては、保護材料を加熱ロールに抱かせるなどして接触させる方法が挙げられる。接触時間としては1秒以上が好ましく、更に好ましくは3秒以上接触させることが好ましい。保護材料の予備加熱を行うことにより、ラミネートする際には保護材料の熱膨張が終了しているため、フレキシブル金属張積層板の外観や寸法特性に影響を与えることが抑制される。接触時間が上記よりも短い場合、保護材料の熱膨張が終了しないままラミネートが行われるため、ラミネート時に保護材料の急激な熱膨張が起こり、得られるフレキシブル金属張積層板の外観や寸法特性が悪化することがある。保護材料を加熱ロールに抱かせる距離については特に限定されず、加熱ロールの径と上記接触時間から適宜調整すれば良い。保護材料の剥離は、ラミネート後に冷却された段階で行う。ラミネート直後は、保護材料ならびに被積層材料が高温で軟化した状態にあるため、この時に保護材料を剥離すると、被積層材料が剥離応力の影響を受け、寸法安定性が悪化することがある。また、高温で保護材料を剥離すると、被積層材料の動きが抑制されず、冷却収縮により被積層材料の外観が悪化することがある。保護材料の剥離は、接着フィルムのガラス転移温度よりも100°C以上低い温度まで被積層材料が冷却されてから剥離することが好ましく、室温まで冷却されてから剥離することが更に好ましい。上記熱ラミネート手段における被積層材料の加熱方式は特に限定されるものではなく、例えば、熱循環方式、熱風加熱方式、誘導加熱方式等、所定の温度で加熱し得る従来公知の方式を採用した加熱手段を用いることができる。同様に、上記熱ラミネート手段における被積層材料の加圧方式も特に限定されるものではなく、例えば、油圧方式、空気圧方式、ギャップ間圧力方式等、所定の圧力を加えることができる従来公知の方式を採用した加圧手段を用いることができる。上記熱ラミネート工程における加熱温度、すなわちラミネート温度は、接着フィルムのガラス転移温度Tg50°C以上の温度であることが好ましく、接着フィルムのTg100°C以上がより好ましい。Tg50°C以上の温度であれば、接着フィルムと金属箔とを良好に熱ラミネートすることができる。また、Tg100°C以上であれば、ラミネート速度を上昇させてその生産性をより向上させることができる。特に、本発明の接着フィルムのコアとして使用しているポリイミドフィルムは、Tg100°C以上でラミネートを行った場合に、熱応力の緩和が有効に作用するように設計しているため、寸法安定性に優れたフレキシブル金属張積層板を生産性良く得られる。ここで、熱ラミネート時の熱応力の緩和機構について説明する。接着フィルムの接着層に熱可塑性ポリイミドが含有される場合、ラミネート温度が必然的に高くなるため、ラミネート直後のフレキシブル金属張積層板も非常に高温となっている。ここで、接着フィルムのコア層の貯蔵弾性率が一定以上の値にまで低下していると、接着層と合わせて接着フィルム全体が軟化する但し、自己支持性は保っている。その際、熱ラミネート時の張力、圧力によって積層板に蓄積された熱応力が緩和されるのである。より効率的に熱応力を緩和する場合、積層板にかかる張力を最小限に留めた方が好ましい。そのため、ラミネート直後のフレキシブル金属張積層板は、保護材料を配したままの状態で加熱ロールに抱かせるなどして接触させ、張力の影響を受けないようにした状態で熱ラミネート時に発生した残留歪みを緩和させ、その後加熱ロールから離すようにした方が好ましい。加熱ロールへの接触時間は0.1秒以上が好ましく、より好ましくは0.2秒以上、0.5秒以上が特に好ましい。接触時間が上記範囲より短い場合、緩和効果が十分に発生しない場合がある。接触時間の上限は、5秒以下が好ましい。5秒以上接触させても緩和効果がより発現するわけではなく、ラミネート速度の低下やラインの取り回しに制約が生じるため好ましくない。また、ラミネート後に加熱ロールに接触させて徐冷を行ったとしても、依然としてフレキシブル金属張積層板と室温との差は大きく、また、残留歪みを緩和しきれていない場合もある。そのため、加熱ロールに接触させて徐冷した後のフレキシブル金属張積層板は、保護材料を配したままの状態で後加熱工程を通した方が好ましい。この際の張力は1~10N/cmの範囲とすることが好ましい。また、後加熱の雰囲気温度はラミネート温度-200°C~ラミネート温度100°Cの範囲とすることが好ましい。ここでいう雰囲気温度とは、フレキシブル金属張積層板の両面に密着させている保護材料の外表面温度をいう。実際のフレキシブル金属張積層板の温度は、保護材料の厚みによって多少変化するが、保護材料表面の温度を上記範囲内にすれば、後加熱の効果を発現させることが可能である。保護材料の外表面温度測定は、熱電対や温度計などを用いて行うことができる。上記熱ラミネート工程におけるラミネート速度は、0.5m/分以上であることが好ましく、1.0m/分以上であることがより好ましい。0.5m/分以上であれば十分な熱ラミネートが可能になり、1.0m/分以上であれば生産性をより一層向上することができる。上記熱ラミネート工程における圧力、すなわちラミネート圧力は、高ければ高いほどラミネート温度を低く、かつラミネート速度を速くすることができる利点があるが、一般にラミネート圧力が高すぎると得られる積層板の寸法変化が悪化する傾向がある。また、逆にラミネート圧力が低すぎると得られる積層板の金属箔の接着強度が低くなる。そのためラミネート圧力は、49~490N/cm5~50kgf/cmの範囲内であることが好ましく、98~294N/cm10~30kgf/cmの範囲内であることがより好ましい。この範囲内であれば、ラミネート温度、ラミネート速度およびラミネート圧力の三条件を良好なものにすることができ、生産性をより一層向上することができる。上記ラミネート工程における接着フィルム張力は、0.01~4N/cm、さらには0.02~2.5N/cm、特には0.05~1.5N/cmが好ましい。張力が上記範囲を下回ると、ラミネートの搬送時にたるみや蛇行が生じ、均一に加熱ロールに送り込まれないために外観の良好なフレキシブル金属張積層板を得ることが困難となることがある。逆に、上記範囲を上回ると、接着層のTgと貯蔵弾性率の制御では緩和できないほど張力の影響が強くなり、寸法安定性が劣ることがある。本発明にかかるフレキシブル金属張積層板を得るためには、連続的に被積層材料を加熱しながら圧着する熱ラミネート装置を用いることが好ましいが、この熱ラミネート装置では、熱ラミネート手段の前段に、被積層材料を繰り出す被積層材料繰出手段を設けてもよいし、熱ラミネート手段の後段に、被積層材料を巻き取る被積層材料巻取手段を設けてもよい。これらの手段を設けることで、上記熱ラミネート装置の生産性をより一層向上させることができる。上記被積層材料繰出手段および被積層材料巻取手段の具体的な構成は特に限定されるものではなく、例えば、接着フィルムや金属箔、あるいは得られる積層板を巻き取ることのできる公知のロール状巻取機等を挙げることができる。さらに、保護材料を巻き取ったり繰り出したりする保護材料巻取手段や保護材料繰出手段を設けると、より好ましい。これら保護材料巻取手段保護材料繰出手段を備えていれば、熱ラミネート工程で、一度使用された保護材料を巻き取って繰り出し側に再度設置することで、保護材料を再使用することができる。また、保護材料を巻き取る際に、保護材料の両端部を揃えるために、端部位置検出手段および巻取位置修正手段を設けてもよい。これによって、精度よく保護材料の端部を揃えて巻き取ることができるので、再使用の効率を高めることができる。なお、これら保護材料巻取手段、保護材料繰出手段、端部位置検出手段および巻取位置修正手段の具体的な構成は特に限定されるものではなく、従来公知の各種装置を用いることができる。本発明にかかる製造方法により得られるフレキシブル金属張積層板においては、金属箔除去後に250°C、30分の加熱を行う前後の寸法変化率が、MD方向、TD方向共に-0.04~0.04の範囲にあることが非常に好ましい。加熱前後の寸法変化率は、エッチング工程後のフレキシブル金属張積層板における所定の寸法および加熱工程後の所定の寸法の差分と、上記加熱工程前の所定の寸法との比で表される。寸法変化率がこの範囲内から外れると、フレキシブル金属張積層板において、部品搭載時の寸法変化が大きくなってしまい、設計段階での部品搭載位置からずれることになる。その結果、実装する部品と基板とが良好に接続されなくなるおそれがある。換言すれば、寸法変化率が上記範囲内であれば、部品搭載に支障がないと見なすことが可能になる。上記寸法変化率の測定方法は特に限定されるものではなく、フレキシブル金属張積層板において、エッチングまたは加熱工程の前後に生じる寸法の増減を測定できる方法であれば、従来公知のどのような方法でも用いることができる。ここで、寸法変化率の測定は、MD方向、TD方向の双方について測定することが必須となる。連続的にイミド化並びにラミネートする場合、MD方向およびTD方向では張力のかかり方が異なるため、熱膨張収縮の度合いに差が現れ、寸法変化率も異なる。従って、寸法変化率の小さい材料では、MD方向およびTD方向の双方ともに変化率が小さいことが要求される。本発明においては、フレキシブル金属張積層板の、金属箔除去後に250°C、30分の加熱を行う前後の寸法変化率の合計値が、MD方向、TD方向共に-0.04~0.04の範囲にあることが非常に好ましい。更に、本発明の接着フィルムに使用しているコア層のポリイミドフィルムは、前述した通り、熱応力を有効に緩和する特性を持たせているため、より熱応力の影響を受けやすい15μm以下の厚みの接着フィルムを用いた場合でも、得られるフレキシブル金属張積層板の寸法変化率を小さくできる。具体的には、金属箔除去後に250°C、30分の加熱を行う前後の寸法変化率が、MD方向、TD方向共に-0.05~0.05の範囲となる。なお、寸法変化率を測定する際の加熱工程においては、250°Cで30分間加熱がなされれば良く、具体的な条件は特に限定されない。本発明にかかる製造方法によって得られるフレキシブル金属張積層板は、前述したように、金属箔をエッチングして所望のパターン配線を形成すれば、各種の小型化、高密度化された部品を実装したフレキシブル配線板として用いることができる。もちろん、本発明の用途はこれに限定されるものではなく、金属箔を含む積層体であれば、種々の用途に利用できることはいうまでもない。以下、実施例により本発明を具体的に説明するが、本発明はこれら実施例のみに限定されるものではない。なお、合成例、実施例及び比較例における熱可塑性ポリイミドのガラス転移温度、ポリイミドフィルムの貯蔵弾性率、引張弾性率、吸湿膨張係数、分子配向軸角度並びに線膨張係数、フレキシブル金属張積層板の寸法変化率、金属箔引き剥し強度、吸湿半田耐性の評価法は次の通りである。ガラス転移温度ガラス転移温度は、SIIナノテクノロジー社製DMS6100により測定し、貯蔵弾性率の変曲点をガラス転移温度とした。サンプル測定範囲;幅9mm、つかみ具間距離20mm測定温度範囲;0~440°C昇温速度;3°C/分歪み振幅;10μm測定周波数;1,5,10Hz最小張力/圧縮力;100mN張力/圧縮ゲイン;1.5力振幅初期値;100mNコアフィルムの貯蔵弾性率貯蔵弾性率は、上記ガラス転移温度の測定の装置、条件で測定した。なお、測定はコアフィルムのMD方向に対して行った。引張弾性率引張弾性率は、ASTMD882に従い、測定を行った。なお、測定はコアフィルムのMD方向に対して行った。サンプル測定範囲;幅15mm、つかみ具間距離100mm引張速度;200mm/min吸湿膨張係数吸湿膨張係数は、株式会社リガク製水蒸気雰囲気熱機械分析装置TMA/HUM-1を使用して測定した際の変化量から算出した。なお、測定はコアフィルムの分子配向軸に対して45°の角度で行った。サンプル測定範囲;幅5mm、つかみ具間距離15mm測定温度;50°C温度湿度条件;40R.H.で3時間ホールド後、80R.H.で3時間ホールドフィルムの分子配向軸角度コアフィルムの分子配向軸角度θは、KSシステムズ社製マイクロ波分子配向計MOA2012A型により測定した。分子配向軸角度θの定義は以下のとおりである。分子配向計を用いて、フィルム面内での分子配向方向ε ́の最大方位、ここで、ε ́は、試料の誘電率である。を角度の値として知ることができる。本発明においては、配向方向を示した直線を、その試料の配向軸とする。図2に示すように、フィルム中央部の長手方向MD方向にx軸をとり、ポリアミド酸を支持体上に流延させた際の進行方向を正の方向とする。このとき、x軸の正の方向と、前述の測定で得られた配向軸のなす角度を配向軸角度θとし、配向軸が第一象限及び第三象限にあるときの配向軸角度を正0°<θ≦90°、配向軸が第二象限及び第四象限にあるときの配向軸角度を負-90°≦θ<0°と定義する。配向軸角度の測定は、図3に示すように、TD方向におけるフィルム両端部、中央部、両端部と中央部の中間の五点について実施した。線膨張係数ポリイミドフィルムの線膨張係数は、SIIナノテクノロジー社製熱機械的分析装置、商品名:TMA/SS6100により0°C~460°Cまで一旦昇温させた後、10°Cまで冷却し、さらに10°Cminで昇温させて、2回目の昇温時の、100~200°Cの範囲内の平均値を求めた。なお、測定はコアフィルムのMD方向及びTD方向に対して行った。サンプル形状;幅3mm、長さ10mm荷重;29.4mN測定温度範囲;0~460°C昇温速度;10°C/min寸法変化率JISC6481に基づいて、フレキシブル積層板に4つの穴を形成し、各穴のそれぞれの距離を測定した。次に、エッチング工程を実施してフレキシブル積層板から金属箔を除去した後に、20°C、60R.H.の恒温室に24時間放置した。その後、エッチング工程前と同様に、上記4つの穴について、それぞれの距離を測定した。金属箔除去前における各穴の距離の測定値をD1とし、金属箔除去後における各穴の距離の測定値をD2として、次式によりエッチング前後の寸法変化率を求めた。寸法変化率={D2-D1/D1}×100続いて、エッチング後の測定サンプルを250°Cで30分加熱した後、20°C、60R.H.の恒温室に24時間放置した。その後、上記4つの穴について、それぞれの距離を測定した。加熱後における各穴の距離の測定値をD3として、次式により加熱前後の寸法変化率を求めた。寸法変化率={D3-D2/D2}×100なお、上記寸法変化率は、MD方向及びTD方向の双方について測定した。金属箔の引き剥がし強度:接着強度JISC6471の6.5引きはがし強さに従って、サンプルを作製し、5mm幅の金属箔部分を、180度の剥離角度、50mm/分の条件で剥離し、その荷重を測定した。フレキシブル金属張積層板の半田耐性JISC6471に従ってサンプルを作製した後、常態20°C、60RH、24時間調整後と吸湿85°C、85RH、96時間調整後の2条件で調製したサンプルの半田耐性を測定し、外観上の白化現象と剥離現象の異常の有無を判定した。なお、常態半田は300°Cで1分間、吸湿半田は260°Cで10秒間、半田浴に浸漬させた。評価については、半田浴への浸漬前後でサンプルの外観に変化が無い場合は○、サンプルからの金属箔層の剥離、接着フィルムの白化、サンプルの膨れのいずれかが確認された場合は×とした。合成例1;熱可塑性ポリイミド前駆体の合成容量2000mlのガラス製フラスコにN,N-ジメチルホルムアミド以下、DMFともいうを780g、2,2-ビス4-4-アミノフェノキシフェニルプロパン以下、BAPPともいう。を115.6g加え、窒素雰囲気下で攪拌しながら、3,3’,4,4’-ビフェニルテトラカルボン酸二無水物以下、BPDAともいう。を78.7g徐々に添加した。続いて、3,3’,4,4’-エチレングリコールジベンゾエートテトラカルボン酸二無水物以下、TMEGともいう。を3.8g添加し、氷浴下で30分間撹拌した。2.0gのTMEGを20gのDMFに溶解させた溶液を別途調製し、これを上記反応溶液に、粘度に注意しながら徐々に添加、撹拌を行った。粘度が3000poiseに達したところで添加、撹拌をやめ、ポリアミド酸溶液を得た。得られたポリアミド酸溶液を25μmPETフィルムセラピールHP,東洋メタライジング社製上に最終厚みが20μmとなるように流延し、120°Cで5分間乾燥を行った。乾燥後の自己支持性フィルムをPETから剥離した後、金属製のピン枠に固定し、150°Cで5分間、200°Cで5分間、250°Cで5分間、350°Cで5分間乾燥を行った。得られた単層シートのガラス転移温度を測定したところ、240°Cであった。実施例1~6;ポリイミドフィルムの合成反応系内を5°Cに保った状態で、DMFに、3,4’-ジアミノジフェニルエーテル以下、3,4’-ODAともいうならびにBAPPを表1に示すモル比で添加し、撹拌を行った。溶解したことを目視確認した後、ベンゾフェノンテトラカルボン酸二無水物以下、BTDAともいうを表1に示すモル比で添加し、30分間撹拌を行った。続いて、ピロメリット酸二無水物以下、PMDAともいうを表1に示すモル比で添加し、30分間撹拌を行った。続いて、p-フェニレンジアミン以下、p-PDAともいうを表1に示すモル比で添加し、50分間撹拌を行った。続いて、PMDAを再度、表1に示すモル比で添加し、30分間撹拌を行った。最後に、3モル分のPMDAを固形分濃度7となるようにDMFに溶解した溶液を調製し、この溶液を粘度上昇に気をつけながら上記反応溶液に徐々に添加し、20°Cでの粘度が4000ポイズに達した時点で重合を終了した。このポリアミド酸溶液に、無水酢酸/イソキノリン/DMF重量比2.0/0.3/4.0からなるイミド化促進剤をポリアミド酸溶液に対して重量比45で添加し、連続的にミキサーで攪拌しTダイから押出してダイの下20mmを走行しているステンレス製のエンドレスベルト上に流延した。この樹脂膜を130°C×100秒で加熱した後エンドレスベルトから自己支持性のゲル膜を引き剥がして揮発分含量30重量テンタークリップに固定し加熱炉に搬送し、300°Cの熱風乾燥炉で30秒、400°Cの熱風乾燥炉で30秒、500°CのIR炉で30秒、連続的に乾燥イミド化させ、厚み18μmのポリイミドフィルムを得た。実施例7;ポリイミドフィルムの合成実施例1と同様の操作で得られたポリアミド酸溶液に、無水酢酸/イソキノリン/DMF重量比2.0/0.3/4.0からなるイミド化促進剤をポリアミド酸溶液に対して重量比45で添加し、連続的にミキサーで攪拌しTダイから押出してダイの下20mmを走行しているステンレス製のエンドレスベルト上に流延した。この樹脂膜を110°C×100秒で加熱した後エンドレスベルトから自己支持性のゲル膜を引き剥がして揮発分含量50重量テンタークリップに固定し加熱炉に搬送し、300°Cの熱風乾燥炉で30秒、400°Cの熱風乾燥炉で30秒、500°CのIR炉で30秒、連続的に乾燥イミド化させ、厚み18μmのポリイミドフィルムを得た。なお、本実施例ではエンドレスベルトからゲル膜ゲルフィルムを引き剥がして該ゲルフィルムの端部をテンタークリップに固定する際に、TD方向の張力が実質的に無張力となるように固定した。このときのTD収縮率は4であった。実施例8;ポリイミドフィルムの合成実施例2と同様の操作で得られたポリアミド酸溶液を用いて、実施例7と同様の操作を行い、厚み18μmのポリイミドフィルムを得た。実施例9;ポリイミドフィルムの合成実施例1と同様の操作で得られたポリアミド酸溶液に、無水酢酸/イソキノリン/DMF重量比2.0/0.3/4.0からなるイミド化促進剤をポリアミド酸溶液に対して重量比45で添加し、連続的にミキサーで攪拌しTダイから押出してダイの下20mmを走行しているステンレス製のエンドレスベルト上に流延した。この樹脂膜を130°C×70秒で加熱した後エンドレスベルトから自己支持性のゲル膜を引き剥がして揮発分含量30重量テンタークリップに固定し加熱炉に搬送し、300°Cの熱風乾燥炉で22秒、400°Cの熱風乾燥炉で22秒、500°CのIR炉で22秒、連続的に乾燥イミド化させ、厚み10μmのポリイミドフィルムを得た。実施例10~14;ポリイミドフィルムの合成実施例2~6と同様の操作で得られたポリアミド酸溶液を用いて、それぞれ実施例9と同様の操作を行い、厚み10μmのポリイミドフィルムを得た。実施例15;ポリイミドフィルムの合成実施例1と同様の操作で得られたポリアミド酸溶液に、無水酢酸/イソキノリン/DMF重量比2.0/0.3/4.0からなるイミド化促進剤をポリアミド酸溶液に対して重量比45で添加し、連続的にミキサーで攪拌しTダイから押出してダイの下20mmを走行しているステンレス製のエンドレスベルト上に流延した。この樹脂膜を110°C×70秒で加熱した後エンドレスベルトから自己支持性のゲル膜を引き剥がして揮発分含量50重量テンタークリップに固定し加熱炉に搬送し、300°Cの熱風乾燥炉で22秒、400°Cの熱風乾燥炉で22秒、500°CのIR炉で22秒、連続的に乾燥イミド化させ、厚み10μmのポリイミドフィルムを得た。なお、本実施例ではエンドレスベルトからゲル膜ゲルフィルムを引き剥がして該ゲルフィルムの端部をテンタークリップに固定する際に、TD方向の張力が実質的に無張力となるように固定した。このときのTD収縮率は4であった。実施例16;ポリイミドフィルムの合成実施例2と同様の操作で得られたポリアミド酸溶液を用いて実施例15と同様の操作を行い、厚み10μmのポリイミドフィルムを得た。実施例17~32実施例1~16で得られたポリイミドフィルムの両面に、実施例1~8のポリイミドフィルムを用いる場合は熱可塑性ポリイミド層接着層の最終片面厚みが3.5μmとなるように、実施例9~16のポリイミドフィルムを用いる場合は熱可塑性ポリイミド層接着層の最終片面厚みが2μmとなるように、合成例1で得た熱可塑性ポリイミド前駆体をグラビアコーターで塗布し、140°Cに設定した乾燥炉内を1分間通して加熱を行った。続いて、雰囲気温度390°Cの遠赤外線ヒーター炉の中を20秒間通して加熱イミド化を行って、接着フィルムを得た。得られた接着フィルムの両側に18μm圧延銅箔BHY-22B-T,ジャパンエナジー社製を、さらに銅箔の両側に保護フィルムアピカル125NPI;株式会社カネカ製を用いて、ポリイミドフィルムの張力0.4N/cm、ラミネート温度380°C、ラミネート圧力196N/cm20kgf/cm、ラミネート速度1.5m/分の条件で連続的に熱ラミネートを行い、本発明にかかるフレキシブル金属張積層板を作製した。なお、保護フィルムは予め加熱ロールに抱かせる形で3秒間接触させて予熱した後、銅箔の外側に重ねてラミネートを行った。また、ラミネート後、保護フィルムを配したままの状態で積層体を加熱ロールに0.2秒接触させ、その後自然冷却が終了してから保護フィルムを剥離した。比較例1合成例1で得られたポリアミド酸溶液を固形分濃度10重量になるまでDMFで希釈した後、18μm厚のポリイミドフィルムアピカル18HPP,株式会社カネカ製の両面に、最終片面厚みが3.5μmとなるようにグラビアコーターで塗布し、140°Cに設定した乾燥炉内を1分間通して加熱を行った。続いて、雰囲気温度390°Cの遠赤外線ヒーター炉の中を20秒間通して加熱イミド化を行って、接着フィルムを得た。得られた接着フィルムの両側に18μm圧延銅箔BHY-22B-T,ジャパンエナジー社製を、さらに銅箔の両側に保護フィルムアピカル125NPI;株式会社カネカ製を用いて、ポリイミドフィルムの張力0.4N/cm、ラミネート温度380°C、ラミネート圧力196N/cm20kgf/cm、ラミネート速度1.5m/分の条件で連続的に熱ラミネートを行い、フレキシブル金属張積層板を作製した。比較例2コアフィルムとして、10μm厚のポリイミドフィルムアピカル10HPP,株式会社カネカ製を使用し、塗布厚みを片面あたり2μmとする以外は比較例1と同様の操作を行い、フレキシブル金属張積層板を作製した。比較例3コアフィルムとして、20μm厚のポリイミドフィルムアピカル20NPP,株式会社カネカ製を使用し、塗布厚みを片面あたり2μmとする以外は比較例1と同様の操作を行い、フレキシブル金属張積層板を作製した。比較例4コアフィルムとして、12.5μm厚のポリイミドフィルムアピカル12.5NPP,株式会社カネカ製を使用し、塗布厚みを片面あたり1.5μmとする以外は比較例1と同様の操作を行い、フレキシブル金属張積層板を作製した。各実施例、比較例で得られたポリイミドフィルムならびにフレキシブル金属張積層板の特性を評価した結果を表2~4に示す。比較例1~4に示すように、コアフィルムの貯蔵弾性率、tanδピークが規定範囲外である場合は、熱ラミネート時に材料にかかる応力を効率良く緩和できず、寸法変化率が大きくなるという結果となった。特に、接着フィルム厚が薄くなると、更に寸法変化率が大きくなるという結果となっている。これに対し、全ての特性が所定範囲内となっているコアフィルムを使用した実施例17~32では熱ラミネート法で作製しても寸法変化の発生が抑制される結果となった。特に、接着フィルム厚が薄い実施例25~32においても、実施例17~24と同等の寸法変化率となっている。また、貯蔵弾性率を制御しても接着強度や半田耐性には何ら影響が無く、実使用でも問題無い結果となっている。"